ПОЛИМЕРЫ, МОДИФИЦИРОВАННЫЕ СИЛАНАМИ

1. Способ прививки гидролизуемых силановых групп к полиолефину, включающий взаимодействие полиолефина с ненасыщенным силаном, содержащим олефиновую -СН=СН- связь или ацетиленовую -С≡С- связь и содержащим, по меньшей мере, одну гидролизуемую группу, соединенную с Si, в присутствии средств, способных образовывать свободнорадикальные центры в полимере, отличающийся тем, что силан содержит ароматическое кольцо или дополнительную олефиновую двойную связь либо ацетиленовую ненасыщенность, причем ароматическое кольцо или дополнительная олефиновая двойная связь либо ацетиленовая ненасыщенность являются сопряженными с олефиновой -СН=СН- или ацетиленовой -С≡С- ненасыщенностью силана.
2. Способ по п.1, отличающийся тем, что полиолефин содержит, по меньшей мере, 50% по массе звеньев альфа-олефина, содержащего от 3 до 8 атомов углерода.
3. Способ по п.2, отличающийся тем, что полиолефином является полипропилен.
4. Способ по п.1, отличающийся тем, что ненасыщенный силан содержит электроноакцепторную группу по отношению к олефиновой -С=С- или ацетиленовой -С≡С- связи.
5. Способ по п.1, отличающийся тем, что гидролизуемая группа силана имеет формулу -SiRaR'(3-a), где R представляет гидролизуемую группу, предпочтительно алкоксигруппу, R' представляет гидрокарбильную группу, содержащую от 1 до 6 атомов углерода, и «а» имеет величину в интервале от 1 до 3 включительно.
6. Способ по п.4, отличающийся тем, что ненасыщенный силан частично гидролизован или конденсирован в олигомер.
7. Способ по любому из пп.4-6, отличающийся тем, что силан имеет формулу CH2=CH-C6H4-A-SiRaR'(3-a) (I) или CH≡C-C6H4-A-SiRaR'(3-a) (II), где А представляет прямую связь, двухвалентную органическую группу, содержащую от 1 до 12 атомов углерода, или объемную группу, содержащую двухвалентную связывающую группу с гетероатомом, выбранную из -O-, -S- и NH-.
8. Способ по любому из пп.4-6, отличающийся тем, что силан имеет формулу R2-CH=CH-CH=CH-A'-SiRaR'(3-a), где R2 представляет атом водорода или гидрокарбильную группу, содержащую от 1 до 12 атомов углерода, и A' представляет органическую связь, имеющую электроноакцепторное действие в отношении соседней связи -СН=СН-.
9. Способ по п.8, где ненасыщенным силаном является сорбилоксиалкилсилан, предпочтительно 3-сорбилоксипропилтриметоксисилан.
10. Способ по любому из пп.1-6, отличающийся тем, что ненасыщенный силан содержится в количестве от 0,5 до 20,0% по массе в расчете на массу всей композиции.
11. Способ по любому из пп.1-6, отличающийся тем, что органическое пероксидное соединение, способное образовывать свободнорадикальные центры в полимере, содержится в композиции в количестве от 0,01 до 2% по массе в расчете на общую массу композиции.
12. Способ по любому из пп.1-6, отличающийся тем, что ненасыщенный силан (I) или (II) наносят на наполнитель до взаимодействия силана с полимером.
13. Способ по любому из пп.1-6, отличающийся тем, что полимер, ненасыщенный силан (I) или (II) и наполнитель взаимодействуют in situ.
14. Способ прививки гидролизуемых силановых групп к полиолефину, включающий обработку полиолефина электронным пучком в присутствии ненасыщенного силана, содержащего олефиновую -СН=СН- связь или ацетиленовую -С≡С- связь и содержащего, по меньшей мере, одну гидролизуемую группу, соединенную с Si, отличающийся тем, что силан содержит ароматическое кольцо или дополнительную олефиновую двойную связь или ацетиленовую ненасыщенность, ароматическое кольцо или дополнительная олефиновая двойная связь или ацетиленовая ненасыщенность являются сопряженными с олефиновой -СН=СН- или ацетиленовой -С≡С- ненасыщенностью силана.
15. Способ по п.14, отличающийся тем, что ненасыщенный силан (I) или (II) наносят на наполнитель до взаимодействия силана с полимером.
16. Способ по п.14, отличающийся тем, что полимер, ненасыщенный силан (I) или (II) и наполнитель взаимодействуют in situ.
17. Полиолефин, привитой гидролизуемыми силановыми группами, отличающийся тем, что полиолефин содержит привитые фрагменты формулы PP-CH(CH3)-C6H4-A-SiRaR'(3-a) и/или привитые фрагменты формулы PP-CH2-CH2-C6H4-A-SiRaR'(3-a), где А представляет прямую связь или двухвалентную органическую группу, содержащую от 1 до 12 атомов углерода; R представляет гидролизуемую группу; R' представляет гидрокарбильную группу, содержащую от 1 до 6 атомов углерода; «а» имеет величину в интервале от 1 до 3 включительно; и РР представляет полиолефиновую цепь.
18. Полиолефин, привитой гидролизуемыми силановыми группами, отличающийся тем, что полиолефин содержит привитые фрагменты формулы R”-CH(PP)-CH2-A'-SiRaR'(3-a) и/или привитые фрагменты формулы R”-CH2-CH(PP)-A'-SiRaR'(3-a), где R представляет гидролизуемую группу, содержащую от 1 до 6 атомов углерода; А' представляет химическую связь, обладающую электроноакцепторным действием; «а» имеет величину в интервале от 1 до 3 включительно; R” представляет группу, включающую ароматическое кольцо; и РР представляет полиолефиновую цепь.
19. Применение ненасыщенного силана, содержащего олефиновую -СН=СН- связь или ацетиленовую -С≡С- связь и содержащего, по меньшей мере, одну гидролизуемую группу, соединенную с Si, и содержащего ароматическое кольцо или дополнительную олефиновую двойную связь или ацетиленовую ненасыщенность, причем ароматическое кольцо или дополнительная олефиновая двойная связь или ацетиленовая ненасыщенность являются сопряженными с олефиновой -СН=СН- или ацетиленовой -С≡С- ненасыщенностью силана, в реакции прививки гидролизуемых силановых групп к полимеру с получением улучшенной прививки и/или меньшей деструкции полимера, по сравнению с прививкой ненасыщенного силана, не содержащего ароматического кольца.
20. Способ осуществления поперечного сшивания полимера, отличающийся тем, что привитой полимер по п.17 или 18 или полученный способом по любому из пп.1-16 подвергают воздействию влаги необязательно в присутствии или в отсутствие катализатора силанольной конденсации.
21. Способ по п.20, отличающийся тем, что привитой полимер профилируют в изделие и затем вулканизуют под воздействием влаги.
22. Применение привитого полимера по п.17 или 18 или полученного способом по любому из пп.1-16 в качестве промотора адгезии или модификатора для улучшения адгезии полимера низкой полярности к наполнителю или субстрату.
23. Применение привитого полимера по п.17 или 18 или полученного способом по любому из пп.1-16 в качестве повысителя совместимости для улучшения совместимости полимера низкой полярности с полимером, имеющим более высокую полярность, с получением новых сплавов.
24. Способ получения вспененного полимера, отличающийся тем, что вспенивающий агент, влагу и катализатор конденсации добавляют вместе к привитому полимеру по п.17 или 18 или полученному способом по любому из пп.1-16.